REVENDICATIONS 1) Polysiliconates solides et hydrosolubles, caractérisé par les points suivants: (a) ils possèdent une structure réticulée ayant les particularités suivantes: (al) ils présentent dans leur structure: - au moins 5 % de motifs récurrents D difonctionnels, - 60 à 90 % de motifs récurrents T trifonctionnels, - 0 à 25 % de motifs récurrents Q tétrafonctionnels, les % indiqués exprimant le nombre de motifs D, T, Q pour 100 atomes de silicium et la somme des motifs devant dans chaque être égale à 100 %; (a2) ils présentent encore par molécule des radicaux -OM terminaux portés par des atomes de silicium des motifs D et/ou T et/ou Q où: - M est un atome d'hydrogène, un groupe alkyle en C1 - C6, un métal alcalin ou alcalinoterreux, un groupe ammonium ou un groupe phosphonium, au moins 50 % en nombre des restes M étant un métal alcalin ou alcalino-terreux, un groupe ammonium ou un groupe phosphonium, - la proportion des extrémités silanolates et éventuellement silanol iSiOM, exprimée par le nombre moyen de ces extrémités par atome de silicium, varie de 0,5 à 3; (b) ils sont préparés: (bî) à partir des sous-produits lourds: t issus de la synthèse directe de Rochow consistant à faire réagir du chlorure de méthyle sur une masse de contact composée de silicium et d'un catalyseur, et t consistant dans le résidu liquide RL obtenu après séparation liquide/solide du culot de distillation pour le débarrasser du silicium et/ou des composés minéraux de silicium qu'il contient, ledit culot étant la portion qui reste après avoir séparé par distillation fractionnée: - les différents méthylchlorosilanes bouillant entre 35 et 70"C sous la pression atmosphérique, et - les sous-produits bouillant entre entre une température supérieure à 700C sous la pression atmosphérique et environ 115"C sous 133.102 Pa (soit environ 1520C sous la pression atmosphérique); (b2) en mettant en oeuvre successivement: (b2.1) une première étape d'hydrolyse à pression atmosphérique qui se décompose en: (i) la mise en contact dans un réacteur agité du résidu RL avec de l'eau: * le rapport massique des phases à l'alimentation du réacteur RM = phase aqueuse / résidu RL étant égal ou supérieur à 8, t cette étape conduisant à un hydrolysat brut comprenant: - une phase solide dite hydrolysat solide HS et - une phase aqueuse acide résiduelle, (ii) la séparation solide / liquide permettant de récupérer le solide HS, et (iii) éventuellement la purification du solide HS par lavage à l'eau ou avec une solution aqueuse basique; (b2.2) une deuxième étape de saponification à pression atmosphérique qui se décompose en: (4i) la mise en contact dans un réacteur agité de l'hydrolysat solide HS éventuellement purifié avec une solution aqueuse ou alcoolique d'un hydroxyde choisi dans le groupe formé par les hydroxydes d'un métal alcalin ou alcalino-teneux , d'ammonium et de phosphonium: * cette étape se déroulant à une température comprise entre 80 et 12000 qui correspond généralement à la température d'ébullition du mélange réactionnel, * la quantité de la solution d'hydroxyde étant déterminée de manière à apporter dans le mélange réactionnel de 2 à 8 moles d'anion OH- pour 100 g d'extrait sec d'hydrolysat solide HS, t cette étape conduisant à un mélange comprenant une phase solide non attaquée par l'hydroxyde engagé et une phase aqueuse comportant la solution S du polysiliconate hydrosoluble souhaité, (5i) la séparation solide / liquide permettant de récupérer la solution S, et (6i) éventuellement la récupération du polysiliconate hydrosoluble contenu dans la solution S, par évaporation de ladite solution. 2) Polysiliconates selon la revendication 1, caractérisé par les points suivants: (a) ils possèdent une structure réticulée ayant les particularités suivantes: (ai) ils présentent dans leur structure: - de 8 à 20 % de motifs récurrents D difonctionnels, - de 65 à 85 % de motifs récurrents T trifonctionnels, - de 5 à 20 % de motifs récurrents Q tétrafonctionnels, les % indiqués exprimant le nombre de motifs D, T, Q pour 100 atomes de silicium et la somme des motifs devant dans chaque être égale à 100 %; (a2) ils présentent encore par molécule des radicaux -OM terminaux portés par des atomes de silicium des motifs D etlou T etlou Q où: - M est un atome d'hydrogène, un groupe alkyle en C1 - C6, un métal alcalin ou alcalinoterreaux, un groupe ammonium ou un groupe phosphonium, au moins 70 % en nombre des restes M étant un métal alcalin ou alcalino-teneux, un groupe ammonium ou un groupe phosphonium, - la proportion des extrémités silanolates et éventuellement silanol =S-iOM, exprimée par le nombre moyen de ces extrémités par atome de silicium, varie de 1 à 2; (b) ils sont préparés à partir des sous-produits lourds en mettant en oeuvre successivement: (b2.1) une première étape d'hydrolyse où la mise en contact (i) dans un réacteur agité, du résidu RL avec de l'eau, est réalisée avec un rapport massique des phases à l'alimentation du réacteur RM = phase aqueuse / résidu RL qui est compris entre 10 et 15; (b2.2) une deuxième étape de saponification où la mise en contact (4i) dans un réacteur agité, de l'hydrolysat solide HS éventuellement purifié avec une solution aqueuse ou alcoolique d'un hydroxyde choisi dans le groupe formé par les hydroxydes d'un métal alcalin ou alcalino-terreux, d'ammonium et de phosphonium, est réalisée avec une quantité de la solution d'hydroxyde qui est déterminée de manière à apporter dans le mélange réactionnel de 3 à 6 moles d'anion OH- pour 100 g d'extrait sec d'hydrolysat solide HS. 3) Polysiliconates selon la revendication 1 ou 2, caractérisés en ce que, s'agissant de leur structure (ai): - les motifs D difonctionnels correspondent majoritairement à des structures de formule (CH3)2 Sio2l2; - les motifs T trifonctionnels correspondent majoritairement à des structures de formule CH3 Six3/2; - les motifs Q tétrafonctionnels correspondent majoritairement à des structures de formule SiO4/2; - ces motifs D et T peuvant inclure aussi dans leur définition des motifs ayant les stuctures suivantes: + disilanes ou polysilanes de formule (CH3)m Sinon/2, où n est un nombre entier supérieur à 1 et m et p sont des nombres entiers reliés l'un à l'autre et à n par l'équation : m + p = 2n + 2, et/ou + silylméthylène de formule 3-m/2 (CH3)m' Si-CHSi (CH3)n 03-n'/2 où m et n', identiques ou différents entre eux, sont chacun des nombres entiers égal à 0, 1 ou 2. 4) Polysiliconates selon l'une quelconque des revendications 1 à 3, caractérisés en ce que, s'agissant de la conduite de la deuxième étape (b2.2), la mise en contact (4i) de l'hydrolysat solide, éventuellement purifié, est opéré avec une solution aqueuse dun hydroxyde choisi dans le groupe formé par les hydroxydes d'un métal alcalin ou alcalino-terreux , d'ammonium et de phosphonium. 5) Polysiliconates selon la revendication 4, caractérisés en ce que l'on utilise une solution aqueuse d'un hydroxyde de métal alcalin pris dans le groupe formé par le sodium, le potassium et le césium. 6) Utilisation d'une quantité efficace de polysiliconates tels que définis à l'une quelconque des revendications 1 à 5 comme agent hydrofugeant de matériaux de construction. 7) Utilisation selon la revendication 6, caractérisée en ce que les matériaux sont du platre synthétique ou naturel, des bétons ou mortiers, des pierres ou des briques, des tuiles, du bois ainsi que tout matériau composite comprenant au moins l'un de ces matériaux de construction. 8) Utilisation selon les revendication 6 ou 7, caractérisée en ce que la quantité de polysiliconate utilisée, exprimée en extrait sec de polysiliconate solide, est aussi faible que 0,05 % en poids relativement aux constituants secs contenus dans le matériau de construction. 9) Utilisation selon la revendication 8, caractérisée en ce que la quantité de polysiliconate utilisée, exprimée en extrait sec de polysiliconate solide, varient entre 0,1 et 1 % en poids relativement aux constituants secs contenus dans le matériau de construction. 10) Compositions pour l'hydrofugation de matériaux de construction comprenant les polysiliconates, qui ont été définis à l'une quelconque des revendications 1 à 5, sous forme de leur solution aqueuse brute S obtenue à l'issue de l'opération (5i) de leur procédé de préparation.